ЦИРКОНИЕВЫЕ КОМПОЗИЦИИ ПРЕДВАРИТЕЛЬНОЙ ОБРАБОТКИ, СОДЕРЖАЩИЕ МОЛИБДЕН, СООТВЕТСТВУЮЩИЕ СПОСОБЫ ОБРАБОТКИ МЕТАЛЛИЧЕСКИХ СУБСТРАТОВ И СООТВЕТСТВУЮЩИЕ МЕТАЛЛИЧЕСКИЕ СУБСТРАТЫ С ПОКРЫТИЯМИ

1. Способ нанесения покрытия на металлический субстрат, включающий: предварительную обработку металлического субстрата композицией предварительной обработки, включающей металл Группы IIIB и/или Группы IVB, свободный фторид, и молибден; и
электрофоретическое осаждение композиции покрытия на металлический субстрат, причем указанная композиция покрытия содержит иттрий.
2. Способ по п. 1, в котором композиция предварительной обработки включает металл Группы IVB.
3. Способ по п. 1, в котором металл Группы IVB присутствует в форме гексафторциркониевой кислоты, гексафтортитановой кислоты или их солей.
4. Способ по п. 1, в котором металлом Группы IVB является цирконий.
5. Способ по п. 1, в котором металл Группы IVB присутствует в форме оксидов или гидроксидов циркония.
6. Способ по п. 1, в котором металл Группы IVB присутствует в форме нитрата цирконила, сульфата цирконила или основного карбоната циркония.
7. Способ по п. 1, в котором металл Группы IIIB и/или Группы IVB присутствует в форме кислоты или соли.
8. Способ по п. 1, в котором на металл Группы IIIB и/или Группы IVB приходится от 50 до 500 частей на миллион в расчете на общий вес ингредиентов композиции предварительной обработки.
9. Способ по п. 1, в котором на металл Группы IIIB и/или Группы IVB приходится от 75 до 250 частей на миллион в расчете на общий вес ингредиентов композиции предварительной обработки.
10. Способ по п. 1, в котором мольное отношение металла Группы IIIB и/или Группы IVB к молибдену составляет от 100:1 до 1:10.
11. Способ по п. 1, в котором на свободный фторид приходится от 5 до 250 частей на миллион от композиции предварительной обработки.
12. Способ по п. 1, в котором на свободный фторид приходится от 25 до 100 частей на миллион от композиции предварительной обработки.
13. Способ по п. 1, в котором молибден присутствует в форме соли.
14. Способ по п. 13, в котором указанная соль включает молибдат натрия, молибдат кальция, молибдат калия, молибдат аммония, хлорид молибдена, ацетат молибдена, сульфамат молибден, формиат молибдена или лактат молибдена.
15. Способ по п. 1, в котором на молибден приходится от 2 до 500 частей на миллион в расчете на общий вес ингредиентов композиции предварительной обработки.
16. Способ по п. 1, в котором на молибден приходится от 5 до 150 частей на миллион в расчете на общий вес ингредиентов композиции предварительной обработки.
17. Способ по п. 1, в котором композиция предварительной обработки в основном не содержит фосфат-ионов.
18. Способ по п. 1, в котором композиция предварительной обработки в основном не содержит хромат.
19. Способ по п. 1, в котором композиция предварительной обработки является водной композицией.
20. Способ по п. 1, в котором композицию предварительной обработки используют в нанесении методом окунанием.
21. Способ по п. 1, в котором композицию предварительной обработки используют в нанесении методом распыления.
22. Способ по п. 1, в котором отношение К равно А/В, где А является весом в молях соединения (А), содержащего металл Группы IIIB и/или Группы IVB, и где В является весом в молях, в пересчете на HF, соединения, содержащего фтор, как источника фторида, причем К>0,10.
23. Способ по п. 1, в котором отношение К равно А/В, где А является весом в молях соединения (А), содержащего металл Группы IIIB и/или Группы IVB, и где В является весом в молях, в пересчете на HF, соединения, содержащего фтор, как источника фторида, причем 0,11<К<0,25.
24. Способ по п. 1, в котором композиция предварительной обработки дополнительно включает электроположительный металл.
25. Способ по п. 24, в котором электроположительный металл выбирают из группы, состоящей из меди, никеля, серебра, золота и их комбинаций.
26. Способ по п. 24, в котором электроположительный металл включает медь.
27. Способ по п. 26, в котором медь присутствует в форме нитрата меди, сульфата меди, хлорида меди, карбоната меди или фторида меди.
28. Способ по п. 24, в котором электроположительный металл присутствует в количестве от 0 до 100 частей на миллион в расчете на общий вес ингредиентов композиции предварительной обработки.
29. Способ по п. 24, в котором электроположительный металл присутствует в количестве от 2 до 35 частей на миллион в расчете на общий вес ингредиентов композиции предварительной обработки.
30. Способ по п. 1, в котором композиция предварительной обработки дополнительно включает литий.
31. Способ по п. 30, в котором литий присутствует в форме соли.
32. Способ по п. 31, в котором солью является нитрат лития, сульфат лития, фторид лития, хлорид лития, гидроксид лития, карбонат лития или йодид лития.
33. Способ по п. 30, в котором литий присутствует в количестве от 5 до 500 частей на миллион в расчете на общий вес ингредиентов композиции предварительной обработки.
34. Способ по п. 30, в котором литий присутствует в количестве от 25 до 125 частей на миллион в расчете на общий вес ингредиентов композиции предварительной обработки.
35. Способ нанесения покрытия на металлический субстрат, включающий электрофоретическое осаждение композиции покрытия на металлический субстрат, где композиция покрытия содержит иттрий, и где металлический субстрат включает слой обработанной поверхности, содержащий металл Группы IIIB и/или Группы IVB, фторид и молибден.
36. Композиция предварительной обработки, предназначенная для обработки металлического субстрата и включающая: металл Группы IIIB и/или Группы IVB; свободный фторид; молибден; и литий.
37. Композиция предварительной обработки по п. 36, в которой металл Группы IIIB и/или Группы IVB включает цирконий.
38. Композиция предварительной обработки по п. 36, в которой молибден присутствует в форме соли.
39. Композиция предварительной обработки по п. 38, в которой соль включает молибдат натрия, молибдат кальция, молибдат калия, молибдат аммония, хлорид молибдена, ацетат молибдена, сульфамат молибден, формиат молибдена или лактат молибдена.
40. Композиция предварительной обработки по п. 36, в которой литий присутствует в форме соли.
41. Композиция предварительной обработки по п. 40, в которой соль включает нитрат лития, сульфат лития, фторид лития, хлорид лития, гидроксид лития, карбонат лития или йодид лития.
42. Предварительно обработанный металлический субстрат, включающий поверхностный слой, содержащий металл Группы IIIB и/или Группы IVB, свободный фторид, молибден и литий на по меньшей мере части субстрата.
43. Электрофоретически покрытый металлический субстрат, включающий:
слой обработанной поверхности, содержащий металл Группы IIIB и/или Группы IVB, фторид, и молибден на поверхности металлического субстрата; и
композицию покрытия, электрофоретически осажденную поверх по меньшей мере части слоя обработанной поверхности, где указанная композиции покрытия содержит иттрий.